(57)【要約】【課題】単繊維高デニールのポリエステル繊維の直接紡糸延伸の際、高デニール糸の生産段階における冷却不足、ローラ走行中の糸の左右への過剰揺れ、ケーキの成形不良、製品製織時の白粉発生等の欠点を解決すること。【解決手段】固有粘度（IV）０.５〜０.７、融点２４５〜２６５℃のポリエステルポリマーを加熱して溶融濾過させた後、一定の量に従いポリエステル繊維を押出し、口金１の下方に設けられた冷却風設備により１０〜１５℃に保持された冷却風で冷却固体され、単糸の形で巻き取って成型し、または数本の糸を引き揃えてから成型する溶融紡糸法であって、製織時に白粉が発生せず、成形性、糸送りに優れたポリエステル繊維の製造方法。【選択図】図1
2004100138.tif 000002
【特許請求の範囲】
【請求項１】
製織時に白粉が発生せず、成形性、糸送りに優れたポリエステル繊維の製造方法であり、固有粘度（IV）０.５〜０.７、融点２４５〜２６５℃のポリエステルポリマーを加熱して溶融濾過させた後、一定の量に従いポリエステル繊維を押出し、単糸の形で巻き取って成型し、または数本の糸を引き揃えてから成型する溶融紡糸法であって、
（ａ）前記一定の量に従い押出されたポリエステル溶融物は口金の吐出孔から糸条の形に均一に吐出され、前記吐出された糸条は口金の下方に設けられた冷却風設備により冷却固体され、前記冷却設備には冷却コイルが設けられていて冷却風を１０〜１５℃に保持でき、
（ｂ）前記冷却後の糸条に油剤を付与したあと、直接紡糸延伸（SDY）設備によりローラ加工を行い、前記ローラは表面にクロムメッキ処理が施され、第１加熱ローラの表面粗さＲａ０.０２５〜０.１μｍ、第２加熱ローラの表面粗さＲａ０.１〜０.５μｍとし、
（ｃ）前記糸条は第１加熱ローラと第２加熱ローラとの間で３.５〜５倍の延伸倍率で延伸され、第１加熱ローラの温度８５〜１０５℃、第２加熱ローラの温度１３０〜１６０℃とし、
（ｄ）前記条件に従って取得された単繊維デニール５〜５５ｄの直接紡糸延伸（ＳＤＹ）において、油剤付着加工に使用される油剤のＥＯ／ＰＯ（エチレンオキサイド／プロピレンエキサイド）成分の含有量が５０〜９０％である、ことを特徴とする製織時に白粉が発生せず、成形性、糸送りに優れたポリエステル繊維の製造方法。
【請求項２】
前記口金の吐出孔の断面は円形、中空、Ｙ形、一字形、四角形、三角形、六角形、十字形及びＣ形からなる群より選ばれた一種以上である請求項１に記載の製織時に白粉が発生せず、成形性、糸送りに優れたポリエステル繊維の製造方法。
【請求項３】
前記冷却設備に設けられた冷却コイルに使用される冷却媒体は冷凍水、ＥＧ（エチレングリコール）等である請求項１に記載の製織時に白粉が発生せず、成形性、糸送りに優れたポリエステル繊維の製造方法。
【請求項４】
請求項１に記載の製織時に白粉が発生せず、成形性、糸送りに優れたポリエステル繊維の製造方法により取得される製織時に白粉が発生せず、成形性、糸送りに優れたポリエステル繊維。
【請求項５】
請求項１に記載の製織時に白粉が発生せず、成形性、糸送りに優れたポリエステル繊維の製造方法により取得される繊維を加工して取得される製織時に白粉が発生せず、成形性、糸送りに優れたポリエステル繊維糸であって、
強度は４.８g／d以上、伸度２０〜３０％、沸水収縮率８％以下であることを特徴とする製織時に白粉が発生せず、成形性、糸送りに優れたポリエステル繊維糸。
【発明の詳細な説明】
【技術分野】
【０００１】
　本発明は単繊維高デニールのポリエステル繊維の製造方法に関し、特にこの製造方法から得られた製織時に白粉が発生せず、成形性と糸送りに優れたポリエステル繊維に関する。
【背景技術】
【０００２】
　ポリエステル繊維は良好な加工性及び染色性を有し、且つコストが低いことから、三大合成繊維の中で最もよく使用されている。近年、コスト削減及び剛性のより高い素材を求める傾向が強まり、靴素材加工業者等の前記素材に対するニーズの高まりから、従来のナイロン繊維に替えてポリエステル繊維を使用する業者が徐々に増加している。より高い剛性という素材の機能的ニーズを満たすためには、ポリエステル繊維の単繊維デニール（d.p.f， denier per filament）を上げねばならず、即ち、直径を太くしなければならない。通常、ポリエステル繊維はポリエステルチップを溶融紡糸して取得するが、単繊維高デニールのポリエステル繊維は冷却段階における制御が一般規格より難しく、また設備上の要求及び条件のセットも一般規格とは異なるので、いかにして単繊維高デニールのポリエステルの安定した製造方法を提供するかが解決が急がれる課題であった。
【０００３】
　直接紡糸延伸（Spin Drawing Yarn、以下SDY）法は合成繊維の製造によく使用されている周知の方法であり、単繊維高デニール糸の製法は直接紡糸延伸法においては、単本の糸条を直接製造する方法と数本の糸条を引き揃えた後分繊加工を行なう、いわゆる無撚分繊糸を製造する方法に分けられる。
【０００４】
　特開昭５９-１１６４０５号では、前記無撚分繊製造法を開示しており、数本の糸を紡出してから、単糸にそれぞれ油剤を付与させ、糸条を第１加熱ローラで延伸させ、更に第２加熱ローラで延伸させてから巻き取っている。しかし、単繊維デニール１０ｄ以上の分繊糸を生産する場合、第１加熱ローラ上を走行する糸の左右の揺れが大きいという現象が発生し、生産性はよくない。（特許文献１参照）
【０００５】
　特開平３-１６１５４号では、第１ローラ前に冷却ローラを設け、プリテンションを増やすことで第１ローラにおける糸条の過剰揺れを緩和させる方法が提案されたが、前記冷却ローラ前における油剤付着張力が依然低いので、生産性の改善にはつながらず、しかも設備コストが増加した。（特許文献２参照）
【０００６】
　特開平３-１６１５４号では、類似の発明は特開２０００-６４１１８号において、第１ローラ前に駆動冷ローラを設け、また単糸に油剤を付与する加工を通じ、それを金属梨地動摩擦係数０．１０から０．３５μｍのローラに接触させることにより、分繊用合成繊維を取得する製造方法が提案されたが、ローラの表面粗さが糸の左右揺れをどのように抑制するかについて、詳しい説明はなされていない。（特許文献３参照）
【０００７】
　単繊維高デニールポリエステル繊維糸の製造において単本の糸条を直接製造する方法にしても、或いは数本の糸条を引き揃えてから無撚分繊を行う製造法であっても、前記文献で検討されたような糸揺れを抑制することにより生産性を向上させる点を除き、単繊維高デニールポリエステル糸の成形不良及び後加工における白粉の過剰発生問題をどのように改善するかについては前記文献では具体的な改善案が出されていない。
【特許文献１】特開昭５９-１１６４０５号
【特許文献２】特開平３-１６１５４号
【特許文献３】特開平３-１６１５４号
【発明の開示】
【発明が解決しようとする課題】
【０００８】
　単繊維高デニールのポリエステル繊維の直接紡糸延伸の際、高デニール糸の生産段階における冷却不足、ローラ走行中の糸の左右への過剰揺れ、ケーキの成形不良、製品製織時の白粉発生等の欠点を解決することを課題とする。
【課題を解決するための手段】
【０００９】
　直接紡糸延伸の際、高デニール糸の生産段階における冷却不足、ローラ走行中の糸の左右への過剰揺れ、ケーキの成形不良、製品製織時の白粉発生等の欠点につき鋭意検討した結果、本発明者は、冷却時間を延長せずに冷却風の温度を下げることによって糸条の冷却効果を効果的に促し、冷却不足が原因で糸条が軟化されすぎるという現象を改善し、またローラの表面粗さを下げ、糸条とローラ表面との摩擦力を増やすことで、走行中の左右への過剰揺れを緩和させることができ、さらにローラ表面粗さの耐摩耗性を上げるためにローラ表面にクロムメッキ処理を施し、製造過程において適量の油剤及び加熱条件を加えることにより、品質が高く且つ成形性に優れた単繊維高デニールポリエステル繊維製品を取得できるという事実を見出し、本発明を完成するに至った。
【００１０】
　すなわち、本発明の製織時に白粉が発生せず、成形性、糸送りに優れたポリエステル繊維の製造方法は、以下に述べる特徴を有する。
１．製織時に白粉が発生せず、成形性、糸送りに優れたポリエステル繊維の製造方法であり、固有粘度（IV）０.５〜０.７、融点２４５〜２６５℃のポリエステルポリマーを加熱して溶融濾過させた後、一定の量に従いポリエステル繊維を押出し、単糸の形で巻き取って成型し、または数本の糸を引き揃えてから成型する溶融紡糸法であって、
（ａ）前記一定の量に従い押出されたポリエステル溶融物は口金の吐出孔から糸条の形に均一に吐出され、前記吐出された糸条は口金の下方に設けられた冷却風設備により冷却固体され、前記冷却設備には冷却コイルが設けられていて冷却風を１０〜１５℃に保持でき、
（ｂ）前記冷却後の糸条に油剤を付与したあと、直接紡糸延伸（SDY）設備によりローラ加工を行い、前記ローラは表面にクロムメッキ処理が施され、第１加熱ローラの表面粗さＲａ０.０２５〜０.１μｍ、第２加熱ローラの表面粗さＲａ０.１〜０.５μｍとし、
（ｃ）前記糸条は第１加熱ローラと第２加熱ローラとの間で３.５〜５倍の延伸倍率で延伸され、第１加熱ローラの温度８５〜１０５℃、第２加熱ローラの温度１３０〜１６０℃とし、
（ｄ）前記条件に従って取得された単繊維デニール５〜５５ｄの直接紡糸延伸（ＳＤＹ）において、油剤付着加工に使用される油剤のＥＯ／ＰＯ（エチレンオキサイド／プロピレンエキサイド）成分の含有量が５０〜９０％である、ことを特徴とする。
【００１１】
　また、前記口金の吐出孔の断面は円形、中空、Ｙ形、一字形、四角形、三角形、六角形、十字形及びＣ形からなる群より選ばれた一種以上である。
【００１２】
　また、前記冷却設備に設けられた冷却コイルに使用される冷却媒体は冷凍水、ＥＧ（エチレングリコール）等である。
【００１３】
　さらに、本発明のポリエステル繊維は、請求項１に記載の製織時に白粉が発生せず、成形性、糸送りに優れたポリエステル繊維の製造方法により取得されるポリエステル繊維である。
【００１４】
さらにまた本発明のポリエステル繊維は、請求項１に記載の製織時に白粉が発生せず、成形性、糸送りに優れたポリエステル繊維の製造方法により取得される繊維を加工して取得される製織時に白粉が発生せず、成形性、糸送りに優れたポリエステル繊維糸であって、強度は４.８g／d以上、伸度２０〜３０％、沸水収縮率８％以下であることを特徴とする。
【発明を実施するための最良の形態】
【００１５】
　本発明は、固有粘度（IV）０．５〜０．７、融点２４５〜２６５℃のポリエステルポリマーに対し、加熱加工を行ない、前記ポリエステルポリマーを溶融濾過させてから一定の量に従いポリエステル繊維を押出し、単本の糸条の状態で巻き取って成形する方法、または数本の糸条を引き揃えてから溶融紡糸する方法に基づく単繊維高デニールポリエステル繊維の製造方法を提供することを目的とする。前記方法の特徴は下記の通りである。
【００１６】
（ａ）前記一定の量に従い押出されたポリエステル溶融物は口金の吐出孔から糸条の形で均一に吐出され、前記吐出された糸条は口金の下方に設けられた冷却風設備により冷却固化され、前記冷却設備にはコイル冷却器が設けられており、冷却風の温度を１０〜１５℃に保つことができる。
【００１７】
（ｂ）前記冷却後の糸条に油剤を付与したあと、直接紡糸延伸（SDY）設備によりローラ加工を行い、前記設備のローラ表面にクロムメッキ加工を施し、第１加熱ローラの表面粗さをＲａ０．０２５〜０．１μｍ、第２加熱ローラの表面粗さをＲａ０．１〜０．５μｍとする。
【００１８】
（ｃ）前記糸条は第１加熱ローラ及び第２加熱ローラの間で３．５〜５の延伸倍率で延伸され、第１加熱ローラの温度は８５〜１０５℃、第２加熱ローラの温度は１３０〜１６０℃とする。
【００１９】
（ｄ）前記条件で取得された単繊維デニール５〜５５ｄの直接紡糸延伸（SDY）において、油剤付与加工に使用される油剤のＥＯ／ＰＯ（エチレンオキサイド／プロピレンオキサイド）成分の含有量は５０〜９０％とする。
【００２０】
　人造繊維を製造する際に、単繊維デニール値が高ければ、必要な冷却時間が長くなるということは合繊製造業者の常識であるが、冷却を十分にさせるという単純な目的から冷却設備の長さを増やそうとするやり方は、スペースの有効利用の点から実行するのは難しく、しかも大掛かりな設備更新費用が必要なので、適切ではない。
【００２１】
　本発明に関する方法において、風温を１０〜１５℃に下げるため冷却風源に冷凍水コイルを取り付けることで、単繊維デニール５〜５５ｄのポリエステル繊維糸に十分な冷却効果を効果的に与えることができ、またオイル・ローラにより油剤付着加工を施す際に、糸条が軟化しすぎることが原因で正常な生産を行なえないという現象を避けることもできる。冷却風温を１０〜１５℃にセットすることにより単繊維デニール値が高いポリエステル繊維糸の冷却不足の課題を克服できるので、単繊維デニール５〜５５dのポリエステル繊維糸の製造に適用できる。尚、冷却風温が１０℃以下では、設備の設計上困難があり、且つ投資コストが高くなる。冷却風温度が１５℃以上になると、糸条を十分に冷却させることができず、また油剤付与の際に糸条張力が低すぎるため、安定して油剤を付与することができないので、紡糸時の糸切れの増加及び染色性異常を招く。一方、十分な冷却効果を求めるため冷却時間を増やし、設備の長さを伸ばすような方法を取れば、スペースの利用上投資コストが増えてしまう。
【００２２】
　本発明に関する方法において、前記冷却風の出所である冷凍水コイルに添加される冷却媒体は冷却水、ＥＧ（エチレングリコール）等でよい。
【００２３】
　本発明に関する方法において、前記口金の吐出孔の断面は円形、中空、Ｙ形、一字形、四角形、三角形、六角形、十字形及びＣ形からなる群より選ばれる一種以上とする。
【００２４】
　本発明に関する方法において、取得されるポリエステル糸の物性強度は４.８ｇ／ｄ以上、伸度は２０〜３０％、沸水収縮率は８％以下である。
　本発明に関する方法において、直接紡糸延伸（SDY）の第１加熱ローラ表面のクロムメッキ処理では表面粗さをＲａ０.０２５〜０.１μｍ、第２加熱ローラ表面クロムメッキ処理では表面粗さをＲａ０.１〜０.５μｍにセットすることにより単繊維デニール５〜５５dのポリエステル繊維糸条の揺れを緩和させることができるので（＜１.５ｍｍ）、糸揺れが小さくなり、無撚分繊糸の製造に使用される場合、糸の撚度が下がり、分繊の糸切れが発生しにくい。本発明に関する方法において、直接紡糸延伸（SDY）の第１加熱ローラ表面の表面粗さはＲａ０.０２５〜０.１μｍであり、前記表面粗さＲａ０.０２５〜０.１μｍの鏡面要求を満たすことができる。第１加熱ローラの表面にクロムメッキ処理を施すが、クロムメッキ処理はセラミックメッキ処理より表面粗さの耐摩耗性がよく、使用寿命が伸び、生産コストが削減できる。尚、表面粗さＲａ０.０２５μｍ以下のものについては加工の際、この水準を達成することが難しい。また、第１加熱ローラの表面粗さがＲａ０.１μｍ以上では、糸条とローラ表面との摩擦力が足らず、その上高温で軟化してしまうため、糸揺れが急激に増え、紡糸の生産性を悪化させてしまう。通常は、第２加熱ローラの表面にセラミックメッキ処理を施し、表面粗さを約Ｒａ０.６〜０.９μｍにするが、本発明に関する方法においてはクロムメッキを施すことにより、経時変化が早すぎるというセラミックメッキの欠点を回避し、セラミックメッキ処理された表面よりも耐摩耗性を向上させ、使用寿命を延ばし、生産コストを削減させる。表面粗さに対する要求は第１加熱ローラの表面のように粗さを小さくする必要はない。糸条は延伸された後細くなり、ローラ表面との摩擦力が増えるので延伸ローラ上を走行する糸揺れが緩和され、且つ糸巻き取り機のケーキ巻き上がり時の切替えにとっても有利となるからである。従って、表面粗さはＲａ０.１μｍ〜０.５μｍにセットする。表面粗さはＲａ０.１μｍ以下では、糸揺れを緩和させることができるが、糸巻き取り機のケーキ切り替えには不利である。なぜなら単繊維デニール５〜５５dのポリエステル繊維糸の糸巻き張力は低くなければならず、且つ延伸ローラ表面粗さがＲａ０.１μｍ以下となると、糸条は摩擦力が比較的高いため、ケーキ巻き上がり時の切り替えの際に張力低下により糸条がローラ表面にこびり付き、糸切れが発生しやすくなるからである。第２加熱ローラの表面粗さがＲａ０.５μｍ以上となると、糸条の摩擦力が足らず、また高温で糸条が軟化されるため、糸揺れが急激に増加し、紡糸の生産性を悪化させてしまう。単繊維高デニールのポリエステル繊維糸自身のローラ表面との接触面が小さいため、糸条とローラとの相互摩擦力が小さく、ローラ上の糸揺れが発生しやすくなるが、本発明において、第１加熱ローラ表面に対し、粗さＲａ０.０２５〜０.１μｍとなるようにクロムメッキ鏡面処理を、また第２加熱ローラ表面に対し、粗さＲａ０.１〜０.５μｍとなるようにクロムメッキ処理を施すことにより、糸条とローラ表面との接触面積を効果的に増やし、摩擦力を高め、糸揺れを緩和させるという目的を達成することができるので、単繊維デニール５〜５５dのポリエステル繊維糸の製造に有利である。本発明は単本糸条の直接生産���使用される際に生産性が向上するだけでなく、数本の糸条を引き揃え、無撚分繊を製造する際にも、糸条の左右揺れを緩和させることにより、糸撚り現象の発生を減らし、分繊加工における糸撚りによる糸切れの回数を大幅に減らすことができる。
【００２５】
　単繊維高デニール５〜５５ｄのポリエステル繊維糸を製造する際には前記問題のほか、ケーキ巻取り成形が行なわれやすく、そして糸の引っかかりの発生を低減させるために、いかにして糸の剛性及び残留応力を克服するかという課題が重要である。本発明者は長年の研究を通じ次のような事実を見出した。即ち、レギュラー糸（単繊維デニール＜５d）は直接延伸（SDY）法に従い生産される場合、第１加熱ローラの温度はＴｇ（ガラス転移点）の温度よりプラス１０℃以内であればよい。ポリエステル繊維のＴｇは約７４℃で、且つ第１加熱ローラの温度セットは低ければ低いほどワーパー整経を行なうとき毛羽発生の防止に有利であり、しかもいわゆる剛性の高低の問題も存在せず、単繊維デニール５〜５５dのポリエステル繊維糸は単位張力（g／d）が同様の糸巻き取り機で巻き取られる場合、ケーキの成形側が膨らんでおり、糸の引っかかりが多発し、生産性が悪くなる。もし、単純に糸巻き取り機のトラバース角度及び巻き取り張力を下げることにより、単繊維デニール５〜５５dポリエステル糸ケーク成形側の膨らみ及び糸の引っかかりの多発現象の問題を克服しようとすると、糸切れが起こり易く、正常に紡糸ができない。分析を行なったところ、直径が比較的に太い単繊維高デニール糸の剛性及び応力残留により引き起こされたと認識されたため、本発明者はローラ加熱に着手し、単純に第２加熱ローラの温度を上げるだけでは応力残留量及び剛性を消極的に下げることしかできず、逆に前記現象発生の原因に積極的に目を向け、改善する必要があると気づいた。従って、第１加熱ローラの温度をＴｇよりかなり高い温度にセットすることが生産に最も効果的な方法であり、単繊維デニール５〜５５dのポリエステル繊維糸は通常３.５〜５倍の高い倍率で延伸されるため、もし、第１加熱ローラの加熱不足に加え、直接紡糸延伸（SDY）法で高速紡糸すると、単繊維内部分子にとってこのような条件下の延伸は冷延伸に相当するので、応力残留及び剛性が大きいという現象を引き起こしてしまい、当然、ケーキ巻き取り成形には不利となる。本発明では糸巻き取り機の巻き取り張力を０.１ｇ／ｄまで下げることができるので、生産がスムーズとなり、ケーキ成形も良好で、糸は十分に加熱されるので染色性がよい。強調しておくが、第１加熱ローラの加熱温度を上げ、糸揺れを相対的に増大させると同時に前記のように冷却風温及びローラ表面粗さを変えなければ、糸揺れを効果的に克服し、紡糸の生産性を向上させることはできない。
【００２６】
　本発明で使用される直接紡糸延伸（SDY）法において、第１加熱ローラの加熱温度を８５〜１０５℃、第２加熱ローラの加熱温度を１３０〜１６０℃にセットすることにより、単繊維デニール５〜５５dポリエステル繊維糸を３.５〜５倍で延伸するときに生じる残留応力を効果的に下げ、更に巻き取り張力を下げ、生産性を安定させ、形状の優れたケーキを得ることができる。第１加熱ローラの加熱温度が８５℃以下の場合、糸条が延伸される際に巻き取り張力を下げることができないため、ケーキ成形側の膨らみが大きく、また糸の引っかかりが多発する。これは単繊維デニール５〜５５dポリエステル繊維糸のデニール値が高すぎるため、十分に軟化されず、残留応力の増加が引き起こされるためである。第１加熱ローラの加熱温度が１０５℃以上の場合、糸条は軟化され過ぎ、左右揺れが増大し、ローラにこびり付く現象が起こるので、正常な紡糸に不利である。第２加熱ローラの加熱温度が１３０℃以下の場合、糸の残留応力が効果的に下がらず、また巻き取り張力を下げることができないので、ケーキ成形側の膨らみが大きく、さらに糸の引っかかりが多発する。無理に巻き取り張力を下げようとすると、生産性が悪くなる。第２加熱ローラの加熱温度が１６０以上の場合、糸揺れが大きくなり、生産性が悪化する。
【００２７】
　単繊維デニール５〜５５dのポリエステル繊維糸の製造において、上記問題以外にも、製織時に白粉が発生しやすいため、生地表面に白い斑が残り、或いは分繊ワーパー整経時に糸切れが発生しやすいという問題がある。白粉析出の原因を探求したところ、繊維分子が高い倍率で延伸されたことにより高配向化、高結晶化され、製織の際に、糸条が糸道の数ヶ所に設けられたガイドを通過する際に摩擦が起こり、白粉が擦り上げられ、さらに製織の段階で糸を通して生地の表面に白い斑と縞の形で脱落するという不良現象が引き起こされたためと考えられる。延伸倍率を下げることで配向化及び結晶化を下げ、前記の不良を若干改善することができるが、実際の運用上、延伸倍率或いは繊維分子の配向及び結晶の程度を下げることは繊維の伸度及び繊維の不安定性を上げることに相当し、後の製織加工の際に延伸異常等のダメージをもたらし、単繊維直径が太いという高剛性特性を失ってしまう。
【００２８】
　本発明では剛性効果を低減しないと同時に白粉の発生を防止するため、油膜の強度向上に着手し、改善を図っている。ポリエステル繊維の油剤成分は通常数種類の添加剤から合成され、そのうちＥＯ／ＰＯ（エチレンオキサイド／プロピレンオキサイド）の含有量はニーズによって異なるが、本発明では実験を通じ、ＥＯ／ＰＯ成分の含有量を５０〜９０％にセットするとき、白粉の発生が大幅に減少することが確認された。ＥＯ／ＰＯが５０％以下だと、油膜は強度が足りないため、製織ワーパー整経を行なうときに白粉が増えてしまう。ＥＯ／ＰＯが９０％以上だと、その他の副添加剤の計量が難しくなるので、作業に不都合がある。
【００２９】
　前記本発明の方法で取得された単繊維高デニール５〜５５dのポリエステル繊維は高いモード数を有するので、製靴の弾力サポート材、印刷網目スクリーン、ウエディングドレス等用途に適用され、後加工の製織ワーパー整経を行なうときに発生しやすい白粉による生地不良の問題を解決することができる。
【００３０】
（分析方法）
（１）表面粗さ：ＨＯＭＭＥＬＷＥＲＫＥ製Ｔ１０００Ｃ粗さ測定計を用いて分析し、分析長さ１５ｍｍとしてデータを取得する。
（２）白粉残留テスト：ＺＩＮＳＥＲ　ＤＴ５１７延伸仮撚機を用い、ＥＯ／ＰＯ含有量の異なる油剤を糸に付与し、８９０ｍ／ｍｉｎの速度で巻き上げ、同時間走行させた後、制御リングに残留した白粉の量を測り、比較する。
（３）強伸度はＴＥＸＴＸＨＮＯ ＳＴＡＴＩＭＡＴＭ分析器を用いて、元の長さ５００ｍｍ、速度６００ｍｍ／ｍｉｎ、初荷重０.５ｃＮ／ｔｅｘで分析する。
（４）沸水収縮率は糸を２０回り巻き取り、荷重１００gを付けて計った元の長さをＬとし、糸を沸水の中に入れ３０分煮たあと、荷重１００gで収縮後の長さＬ１を計り、収縮率１００％（Ｌ−Ｌ１）／Ｌを出す。
【実施例】
【００３１】
　実施例１〜５及び比較例１〜４において、基本条件は、ポリエステルチップを２８５℃で溶融させてから、孔径０.６ｍｍの口金を用いて吐出し、表１に示すような数段温度の冷却風により冷却させてから、オイル・ローラでＥＯ／ＰＯ含有量の異なる油剤を付与し、油剤の量は０.８％とし、第１加熱ローラにより、９００ｍ／ｍｉｎの速度で延伸し、更に第２加熱ローラにより４倍の延伸倍率で延伸させ、最後に糸巻き取り機で巻き取って、製品を取得する。比較例は比較説明のために用いる。
【００３２】
（実施例１）
　実施例１では、規格１００ｄ／１０ｆ、冷却風温１５℃とした。糸の固化は良好で、油剤付与は安定的（糸揺れ３ｍｍ以下で、且つ糸条がオイル・ローラに接触した後の直線走行性がよい）、第１加熱ローラの温度８５℃、表面粗さＲａ０.１μｍ、糸揺れは小さい（<１.５ｍｍ）、第２加熱ローラの温度１３０℃、表面粗さＲａ０.５μｍ、糸揺れは小さい（＜１.５ｍｍ）、糸巻き取り機の張力０.１g／d、生産性がよい（＜５回／日ライン）、油剤のＥＯ／ＰＯの含有量５０％、製織時に白粉が発生せず、分繊性が良好で(糸切れ＜０.０３回／kg)、成形性、糸送りがよい（＜０.３本／kg）。
【００３３】
（実施例２）
　実施例２では、規格２００d／１０f、冷却風温１４℃とした。糸の固化は良好で、油剤付与は安定的（糸揺れ＜３ｍｍで、且つ糸条がオイル・ローラに接触した後の直線走行性がよい）、第１加熱ローラの温度９３℃、表面粗さＲａ０.１μｍ、糸揺れは小さい（＜１.５ｍｍ）、第２加熱ローラの温度１３５℃、表面粗さＲａ０.５μｍ、糸揺れは小さい（＜１.５ｍｍ）、糸巻き機の張力０.１ｇ／ｄ、生産性はよい（５〜８回／日ライン）、油剤のＥＯ／ＰＯの含有量７３％、製織時に白粉が発生せず、分繊性が良好で(糸切れ＜０.０３回／kg）、成形性、糸送りがよい（＜０.３本／kg）。
【００３４】
（実施例３）
　実施例３では、規格５０d／１f、冷却風温１０℃とした。糸の固化は良好で、油剤付与は安定的（糸揺れ３ｍｍ〜５ｍｍで、且つ糸条がオイル・ローラに接触した後の糸条自身の湾曲度θが最大で約１６５°、油剤付与中非直線で走行する、図２参照）、第１加熱ローラの温度１０５℃、表面粗さＲａ０.０２５μｍ、糸揺れは小さい（１.５〜２ｍｍ）、第２加熱ローラの温度１６０℃、表面粗さＲａ０.１μｍ、糸揺れは小さい（１.５〜２ｍｍ）、糸巻き取り機の張力０.１g／d、生産性は良好（５〜８回／日ライン）、油剤のＥＯ／ＰＯの含有量９０％、製織時に白粉が発生せず、成形性、糸送りがよい（＜０.３〜０.６本／kg）。
【００３５】
（比較例２）
　比較例２では、規格５０d／１f、冷却風温２２℃とした。糸の固化が悪く、油剤付与は不安定（糸揺れ５ｍｍ〜８ｍｍで、且つ糸条がオイル・ローラに接触した後の糸条自身の湾曲度θが最大で約１５０°、油剤付与中非直線で走行）、第１加熱ローラの温度８２℃、表面粗さＲａ０.０２５μｍ、糸揺れは小さい（＜１.５〜２ｍｍ）、第２加熱ローラの温度１６０℃、表面粗さＲａ０.１μｍ、糸揺れは小さい（１.５〜２ｍｍ）、糸巻き取り機の張力０.１５ｇ／ｄ、生産性は悪い（８〜１２回／日ライン）、油剤のＥＯ／ＰＯの含有量９０％、製織時の白粉が発生せず、成形性、糸送りが悪い（＞２本／kg）。
【００３６】
（比較例４）
　比較例４では、規格５０d／１f、冷却風温１０℃とした。糸の固化がよく、油剤付与は安定的（糸揺れ３〜５ｍｍで、且つ糸条がオイル・ローラに接触した後の糸条自身の湾曲度θが最大で約１６５°、油剤付与中非直線で走行）、第１加熱ローラの温度９６℃、表面粗さＲａ０.２μｍ、糸揺れは大きい（＞３ｍｍ）、第２加熱ローラの温度１６０℃、表面粗さＲａ０.９μｍ、糸揺れは大きい（＞３ｍｍ）、糸巻き機の張力０.１g／d、生産性は悪い（＞１２回／日ライン）、油剤のＥＯ／ＰＯの含有量１５％、製織時に白粉が多発、成形性、糸送りはよい（＜０.３本／kg）。
【００３７】
（実施例４）
　実施例４では規格３０d／１f、冷却風温１３℃とした。糸の固化が良好で、油剤付与は安定的（糸揺れ＜３ｍｍ、且つ糸条がオイル・ローラに接触した後の直線走行性がよい）、第１加熱ローラの温度９６℃、表面粗さＲａ０.０２５μｍ、糸揺れは小さい（＜１.５ｍｍ）、第２加熱ローラの温度１４０℃、表面粗さＲａ０.３μｍ、糸揺れは小さい（＜１.５ｍｍ）、糸巻き機の張力０.１ｇ／ｄ、生産性は良好（＜５回／日ライン）、油剤のＥＯ／ＰＯの含有量８０％、製織時に白粉が発生せず、成形性、糸送りがよい（＜０.３本／kg）。
【００３８】
（比較例３）
　比較例３では、規格３０d／１０f、冷却風温２２℃とした。糸の固化が悪く、油剤付与は不安定（糸揺れ５〜８ｍｍで、且つ糸条がオイル・ローラに接触した後糸条自身の湾曲度θが最大で約１５５°、油剤付与中非直線で走行）、第１加熱ローラの温度８０℃、表面粗さＲａ０.０２５μｍ、糸揺れは小さい（＜１.５ｍｍ）、第２加熱ローラの温度１４０℃、表面粗さＲａ０.５μｍ、糸揺れは小さい（１.５〜２ｍｍ）、糸巻き機の張力０.３ｇ／ｄ、生産性は悪い（８〜１２回／日ライン）、油剤のＥＯ／ＰＯの含有量１０％、製織時に白粉が多発し、成形性、糸送りが悪い（０.６〜２本／kg）。
【００３９】
（実施例５）
　実施例５では、規格３００ｄ／１０ｆ、冷却風温１２℃とした。糸の固化が良好で、油剤付与は安定的（糸揺れ＜３ｍｍ、且つ糸条がオイル・ローラに接触した後直線走行性がよい）、第１加熱ローラの温度９６℃、表面粗さＲａ０.０２５μｍ、糸揺れは小さい（＜１.５ｍｍ）、第２加熱ローラの温度１４０℃、表面粗さＲａ０.３μｍ、糸揺れは小さい（＜１.５ｍｍ）、糸巻き機の張力０.１ｇ／d、生産性は良好（＜５回／日ライン）、油剤のＥＯ／ＰＯの含有量８３％、製織時に白粉が発生せず、分繊性が良好で（糸切れ＜０.０３回／kg）、成形性、糸送りがよい（＜０.３本／kg）。
【００４０】
（比較例１）
　比較例１では規格３００ｄ／１０ｆ、冷却風温１２℃とした。糸の固化が良好で、油剤付与は安定的（糸揺れ＜３ｍｍ、且つ糸条がオイル・ローラに接触した後直線走行性がよい）、第１加熱ローラの温度９６℃、表面粗さＲａ０.２μｍ、糸揺れは大きい（２〜３ｍｍ）、第２加熱ローラの温度１４０℃、表面粗さＲａ０.７μｍ、糸揺れは大きい（２〜３ｍｍ）、糸巻き機の張力０.１g／d、生産性は悪い（＞１２回／日ライン）、油剤のＥＯ／ＰＯの含有量８３％、製織時に白粉が発生せず、分繊性が極めて悪い（糸切れ＞１.５回／kg）、成形性、糸送りはよい（＜０.３本／kg）。
　上記実施例１〜５及び比較例１〜４を表１にまとめた。
【表１】
2004100138.tif 000003
【図面の簡単な説明】
【００４１】
【図１】本発明の直接紡糸延伸（SDY）における糸道を示した図である。
【図２】本発明における糸条とオイル・ローラとの接触を示す図である。
【符号の説明】
【００４２】
　１　口金
　２　油剤滑車
　３　魚眼状糸ガイド
　４　棒状糸ガイド
　５　ホイール状糸ガイド
　６　第１加熱ローラ
　７　第２加熱ローラ
　８　犬尾状糸ガイド
　９　犬尾状糸ガイド
　１０　ケーキ
【図１】
2004100138.tif 000004
【図２】
2004100138.tif 000005